КЕРАМИЧЕСКАЯ МАССА
CERAMIC MASS

Изобретение относится к области технологии силикатов и касается составов керамических масс для производства керамического кирпича.
Известна керамическая масса следующего состава, мас.%: лессовидный суглинок 91,0-97,0; угольная мелочь 1,0-3,0; ватр-жакетный шлак 2,0-6,0 [1].
Задачей изобретения является повышение морозостойкости кирпича, полученного из керамической массы.
Технический результат достигается тем, что керамическая масса, содержащая лессовидный суглинок и угольную мелочь, дополнительно включает кварцевый песок, кремнегель, бентонит при следующем соотношении компонентов, мас.%: лессовидный суглинок 80,2-84,8; угольная мелочь 1,0-3,0; кварцевый песок 11,0-13,0; кремнегель 0,8-1,2; бентонит 2,0-3,0.
В таблице приведены составы керамической массы.
Компоненты
Состав, мас.%:
1
2
3
Лессовидный суглинок
84,8
82,5
80,2
Угольная мелочь
1,0
2,0
3,0
Кварцевый песок
11,0
12,0
13,0
Кремнегель
1,2
1,0
0,8
Бентонит
2,0
2,5
3,0
Морозостойкость, циклы
50-60
50-60
50-60
Угольную мелочь и кварцевый песок предварительно просеивают через сетку №5. Компоненты дозируют в требуемых количествах и смешивают. Массу увлажняют до 18-23% и формуют из нее пластическим способом кирпич, который сушат и обжигают при температуре 1000-1100°С.
Источник информации
1. SU 1539185, С04В 33/00, 1990.